FR 2932713 A1 20091225 FR 0854156 A 20080624 PROCÉDÉ D'APPLICATION D'UNE COUCHE AUTO-OBTURANTE SUR LA PAROI D'UN OBJET PNEUMATIQUE Domaine de l'invention [0001] La présente invention concerne un procédé d'application d'une couche de matériau auto-obturant sur la paroi intérieure d'un objet pneumatique et plus particulièrement lorsque cette couche de matériau auto-obturant comporte comme constituant un élastomère thermoplastique styrénique dit �TPS �. Par objet �pneumatique �, on entend tout objet qui prend sa forme utilisable quand on le gonfle d'air. Arrière plan technologique [0002] Le document EP 1 090 069 B1 divulgue une composition auto-obturante à base d'un élastomère thermoplastique styrénique et propose son application sur la paroi intérieure d'un bandage pneumatique vulcanisé à l'état fondu à une température élevée par une méthode de pulvérisation ou d'extrusion sous haute pression. Selon ce document, cette application directe à l'état fondu permet de ne pas devoir enlever les divers agents anti-collage déposés sur la surface des bandages pneumatiques lors de leur vulcanisation. [0003] Ce procédé d'application nécessite cependant des moyens non toujours disponibles. Description de l'invention [0004] L'invention a pour objet un procédé d'application d'une couche de matériau auto-obturant sur la paroi intérieure d'un objet pneumatique, la couche de matériau auto-obturant comportant au moins (pce signifiant parties en poids pour cent parties d'élastomère) un élastomère thermoplastique styrénique (dit � TPS �) et plus de 200 pce d'une huile d'extension de l'élastomère, dans lequel : - on nettoie la paroi intérieure de l'objet pneumatique destinée à être revêtue ; P10-2129 - 2 - on applique une couche d'une composition liquide de polymère dissous dans un solvant (ou � dissolution �) sur au moins l'une des deux parois de la couche auto-obturante et de l'objet pneumatique à mettre en contact ; - on laisse sécher la couche de dissolution ; - on met en place la couche de matériau auto-obturant sur la paroi intérieure de l'objet pneumatique. [0005] Par � surface intérieure de l'objet pneumatique �, on entend la surface de l'objet en contact avec l'air sous pression. [0006] La première étape de ce procédé a pour objet d'enlever tout ou partie des agents anti-collage déposés sur la surface intérieure des objets pneumatiques lors de leur vulcanisation. Après ce nettoyage, l'application d'une composition liquide d'élastomère diénique ou dissolution favorise une bonne mise en contact des deux surfaces de l'objet pneumatique et de la couche auto-obturante. [0007] La demanderesse a constaté que compte tenu des propriétés notables de tack des couches auto-obturantes comportant un élastomère thermoplastique styrénique et une huile d'extension à un taux supérieur à 200 pce, une application à chaud n'était pas nécessaire pour obtenir des conditions d'adhésion satisfaisantes de ces couches auto-obturantes à la paroi de l'objet pneumatique. [0008] Le nettoyage peut être réalisé avec de l'éthanol par chiffonnage et/ou brossage. 20 [0009] De préférence, le polymère est un élastomère diénique. [0010] La composition liquide d'élastomère diénique peut comprendre au moins un ultra-accélérateur de vulcanisation. [0011] La dissolution est ainsi auto-vulcanisante, c'est-à-dire qu'elle permet d'établir des ponts de réticulation entre des molécules d'élastomères diéniques en utilisant du 25 soufre présent dans la paroi intérieure de l'objet pneumatique. 2932713 -3 [0012] Selon un mode de réalisation préférentiel, la couche de matériau auto-obturant comporte au moins 30 pce d'un élastomère thermoplastique styrénique saturé et au plus 70 pce d'un élastomère TPS insaturé. [0013] La présence d'un élastomère TPS insaturé dans la couche auto-obturante permet 5 de créer des ponts de réticulation entre les molécules diéniques de la paroi de l'objet pneumatique et celles de la couche auto-obturante. Ces liaisons chimiques entraînent un remarquable accroissement de l'adhésion entre les deux matériaux, notamment en fatigue et à température élevée. [0014] Selon un mode de réalisation préférentiel, le taux d'élastomère TPS saturé est 10 d'au moins 50 pce et le taux d'élastomère TPS insaturé est d'au plus 50 pce. [0015] On peut choisir l'élastomère TPS saturé dans le groupe constitué par les copolymères styrène/ éthylène/ butylène (SEB), styrène/ éthylène/ propylène (SEP), styrène/ éthylène/ éthylène/ propylène (SEEP), styrène/ éthylène/ butylène/ styrène (SEBS), styrène/ éthylène/ propylène/ styrène (SEPS), styrène/ éthylène/ éthylène/ 15 propylène/ styrène (SEEPS) et les mélanges de ces copolymères. [0016] De préférence, l'élastomère TPS saturé est choisi dans le groupe constitué par les copolymères SEBS, les copolymères SEPS et les mélanges de ces copolymères. [0017] On peut aussi choisir l'élastomère TPS insaturé dans le groupe constitué par les copolymères blocs styrène/ butadiène (SB), styrène/ isoprène (SI), styrène/ butadiène/ butylène (SBB), styrène/ butadiène/ isoprène (SBI), styrène/ butadiène/ styrène (SBS), styrène/ butadiène/ butylène/ styrène (SBBS), styrène/ isoprène/ styrène (SIS), styrène/ butadiène/ isoprène/ styrène (SBIS) et les mélanges de ces copolymères. [0018] La présence de l'élastomère TPS insaturé dans la couche auto-obturante, aux taux préconisés ci-dessus, permet de faciliter l'adhésion de cette dernière à une matrice de polymère au moins en partie insaturée, par exemple à une couche d'élastomère diénique telle que du caoutchouc butyl. [0019] Pour une performance optimale en termes de propriétés auto-obturantes et propriétés adhésives, on préfère que le taux d'élastomère TPS saturé soit au moins égal à P10-2129 2932713 -4 60 pce, de préférence compris dans un domaine de 70 à 95 pce, et le taux d'élastomère TPS insaturé soit au plus égal à 40 pce, de préférence compris dans un domaine de 5 à 30 pce. [0020] L'huile d'extension peut être choisie dans le groupe constitué par les huiles 5 polyoléfiniques, les huiles paraffiniques, les huiles naphténiques, les huiles aromatiques, les huiles minérales, et les mélanges de ces huiles. [0021] De préférence, cette huile d'extension est choisie dans le groupe constitué par les polybutènes, les huiles paraffiniques et les mélanges de ces huiles. [0022] De façon encore plus préférentielle, l'huile d'extension est une huile 10 polyisobutylène. [0023] Le taux d'huile d'extension peut avantageusement être compris entre 200 et 900 pce. [0024] Le procédé objet de l'invention s'applique aussi lorsque, la couche auto-obturante ayant une face d'application et une face extérieure, chacune desdites deux 15 faces est protégée par un intercalaire anti-collant. Dans ce cas, on retire l'intercalaire anti-collant disposé sur la face d'application avant de mettre en place la couche auto-obturante sur la paroi intérieure de l'objet pneumatique. [0025] Le second intercalaire disposé sur la face extérieure de la couche auto-obturante peut être constitué d'un film comme du polypropylène ou d'un film thermoplastique 20 extensible tel du polyéthylène, du polychlorure de vinyl et du polychlorure de vinylidène. Ce film peut rester à la surface de la couche auto-obturante après son application à la surface de l'objet pneumatique et participer au mécanisme d'obturation des crevaisons. [0026] Ce procédé applicable à tout type d'objet pneumatique est particulièrement 25 intéressant lorsque l'on désire mettre en place une couche de protection anti-crevaison après la vulcanisation d'un bandage pneumatique. Ce procédé est particulièrement aisé à mettre en oeuvre pour des bandages pneumatiques pour cycles. P10-2129 - 5 [0027] L'invention a aussi pour objet l'utilisation d'une couche auto-obturante et d'un récipient de dissolution pour mettre en oeuvre le procédé d'application précédemment décrit. Ce récipient peut notamment être un tube ou un pot selon la quantité de dissolution nécessaire. [0028] Il est particulièrement avantageux d'utiliser comme couche auto-obturante un enroulement constitué par une couche auto-obturante prise en sandwich entre deux intercalaires anti-collants. Description brève des dessins [0029] Tous les détails de réalisation sont donnés dans la description qui suit, complétée 10 par les figures 1 à 15, dans lesquelles : - la figure 1 présente de manière schématique une coupe radiale d'un bandage pneumatique incorporant une couche auto-obturante conforme à l'invention ; - la figure 2 présente une coupe radiale partielle d'un bandage pneumatique pour cycle incorporant un stratifié auto-obturant selon l'invention ; 15 - les figures 3 et 4 présentent de manière schématique les mécanismes d'obturation des couches auto-obturantes conformes à l'invention en présence d'un objet perforant et après son retrait ; - les figures 5 et 6 présentent de manière schématique les mécanismes d'obturation des stratifiés auto-obturants conforment à l'invention après le retrait d'un objet perforant 20 ou clou ; - la figure 7 présente la première étape d'application d'une couche auto-obturante sur un bandage pneumatique pour cycle ; - la figure 8 illustre un bandage pneumatique pour cycle après retournement ; - la figure 9 illustre un bandage pneumatique pour cycle retourné et placé sur un 25 tambour de gonflage ; - la figure 10 présente la phase de gonflage du bandage pneumatique retourné ; - la figure 11 présente le bandage pneumatique pour cycle retourné et gonflé ; - la figure 12 présente la pose de la dissolution ; - la figure 13 présente la pose de la couche auto-obturante ; P10-2129 - 6 - la figure 14 présente la remise à l'endroit du bandage pneumatique de la figure 13 ; et - la figure 15 présente le bandage pneumatique de la figure 14 remis à l'endroit. Description détaillée de l'invention [0030] Les valeurs de dureté Shore 0 sont obtenues en accord avec la norme ASTM D 2240. Les mesures sont effectuées 10 secondes après l'application de l'indenteur. [0031] Les caractérisations dynamiques des matériaux élastomères sont réalisées avec un rhéomètre RPA 2000 de la société Alpha Technologies. Les échantillons sont disposés dans une chambre entre deux plateaux biconiques striés. Après fermeture, le volume de la chambre est de l'ordre de 4,5 cm3. L'un des plateaux est fixe, l'autre oscillant de façon sinusoïdale autour de son centre. On impose une déformation de l'ordre de 20 % et on effectue un balayage en fréquence entre 0,03 Hz à 33 HZ. La température imposée à l'intérieur de la chambre est de 60°C. Les résultats exploités sont le module de cisaillement dynamique G* et le facteur de perte tg Ô. On a : G* =,iGi2+Gi2 et tg6 = %, G* : module de cisaillement dynamique en MPa ; G' : module réel de cisaillement en MPa ; G" : module de perte en MPa ; et 8 : déphasage entre la déformation imposée et la contrainte mesurée. [0032] On entend par module d'extension d'un matériau le module d'extension sécant apparent obtenu à une déformation d'extension uni axiale donnée c, en première élongation (soit sans cycle d'accommodation), mesuré à 23°C ; la vitesse de traverse est de 500 mm.min-1 (norme ASTM D412). On appelle ce module le module E. E = 6 = F ; avec So section initiale de l'éprouvette, F force d'extension mesurée à la E Soc déformation considérée et a = F/So contrainte d'extension à la déformation considérée rapportée à la section initiale de l'éprouvette So. P10-2129 2932713 -7 [0033] On entend par 6R et ER les contraintes et allongements mesurés à la rupture des éprouvettes de matériaux (6R est rapporté à la section initiale de l'éprouvette So). [0034] Dans la présente description, sauf indication expresse différente, tous les pourcentages (%) indiqués sont des % en masse. 5 [0035] D'autre part, tout intervalle de valeurs désigné par l'expression "entre a et b" représente le domaine de valeurs allant de plus de a à moins de b (c'est-à-dire bornes a et b exclues) tandis que tout intervalle de valeurs désigné par l'expression "de a à b" signifie le domaine de valeurs allant de a jusqu'à b (c'est-à-dire incluant les bornes strictes a et b). 10 [0036] La figure 1 représente de manière schématique une coupe radiale d'un bandage pneumatique ou pneumatique pour véhicule de tourisme incorporant une couche auto-obturante. [0037] Ce bandage pneumatique 1 comporte un sommet 2 renforcé par une armature de sommet ou ceinture 6, deux flancs 3 et deux bourrelets 4, chacun de ces bourrelets 4 15 étant renforcé avec une tringle 5. Le sommet 2 est surmonté d'une bande de roulement non représentée sur cette figure schématique. Une armature de carcasse 7 est enroulée autour des deux tringles 5 dans chaque bourrelet 4, le retournement 8 de cette armature 7 étant par exemple disposé vers l'extérieur du bandage pneumatique 1 qui est ici représenté monté sur sa jante 9. L'armature de carcasse 7 est de manière connue en soi 20 constituée d'au moins une nappe renforcée par des câbles dits � radiaux �, par exemple textiles ou métalliques, c'est-à-dire que ces câbles sont disposés pratiquement parallèles les uns aux autres et s'étendent d'un bourrelet à l'autre de manière à former un angle compris entre 80° et 90° avec l'axe de rotation du bandage pneumatique. Une couche étanche 10 s'étend d'un bourrelet à l'autre radialement intérieurement relativement à 25 l'armature de carcasse 7. [0038] Le bandage pneumatique 1 est tel que sa paroi intérieure comporte une couche auto-obturante 11. Conformément à un mode de réalisation, la couche auto-obturante 11 recouvre l'ensemble de la couche étanche 10 et constitue substantiellement toute la paroi intérieure du bandage pneumatique. La couche auto-obturante peut aussi se P10-2129 2932713 -8 prolonger d'un flanc à l'autre, au moins à partir d'une hauteur radiale correspondant aux rebords des crochets de jante lorsque le bandage pneumatique est en position montée. Selon d'autres modes de réalisation préférentiels, la couche auto-obturante 11 pourrait recouvrir uniquement une partie de la couche étanche à l'air (couche 10), par exemple 5 seulement la zone sommet du bandage pneumatique ou s'étendre au moins de la zone sommet jusqu'à mi-flancs (équateurs) du bandage pneumatique. [0039] La couche étanche (d'épaisseur 0,7 à 0,8 mm) est à base de caoutchouc butyl, présente une formulation conventionnelle pour une � gomme intérieure � ("inner liner") qui définit usuellement, dans un bandage pneumatique conventionnel, la face 10 radialement intérieure du bandage destinée à protéger l'armature de carcasse de la diffusion d'air provenant de l'espace intérieur au bandage pneumatique. Cette couche 10 étanche à l'air permet donc le gonflement et le maintien sous pression du bandage pneumatique 1 ; ses propriétés d'étanchéité lui permettent de garantir un taux de perte de pression relativement faible, permettant de maintenir le bandage gonflé, en état de 15 fonctionnement normal, pendant une durée suffisante, normalement de plusieurs semaines ou plusieurs mois. [0040] La figure 2 illustre un bandage pneumatique pour cycle comportant une couche auto-obturante recouverte par un film thermoplastique ou stratifié auto-obturant. [0041] Ce bandage pneumatique 20 comprend deux flancs 21 et un sommet 22. Une 20 armature de carcasse (non représentée) s'étend d'un bourrelet à l'autre dans les flancs et le sommet. Une chape 24 est disposée sur l'armature de carcasse au niveau du sommet. Ce bandage pneumatique comprend un stratifié auto-obturant 25. Ce stratifié 25 est constitué d'une couche auto-obturante 26 similaire à celle du bandage pneumatique 1 recouvert par un film thermoplastique extensible 27. Le film thermoplastique extensible 25 est en contact avec l'air de la cavité intérieure du bandage pneumatique. Le stratifié 25 s'étend sensiblement uniquement au niveau du sommet 22 du bandage pneumatique 20. [0042] Les figures 3 et 4 illustrent de manière très schématique les mécanismes d'obturation des couches auto-obturantes décrites en présence d'un objet perforant et P10-2129 2932713 -9 après son retrait. Ces deux figures présentent une portion agrandie d'une portion S d'un flanc 3 du bandage pneumatique 1. [0043] A la figure 3, un objet perforant 15 a traversé complètement le flanc 3 du bandage pneumatique en créant la fissure 17a. L'objet perforant ou clou est resté en 5 place et les flèches indiquent le sens des contraintes créées par la pression de gonflage Pg qui règne à l'intérieur de la cavité intérieure 12 du bandage pneumatique 1. Cette pression de gonflage Pg met la couche auto-obturante dans un état de compression hydrostatique d'autant plus parfaite que son module d'élasticité d'extension ou son module dynamique de cisaillement sont faibles. Ces efforts appliquent le matériau de la 10 couche auto-obturante contre l'objet perforant 15 et assurent l'étanchéité de la fissure 17a. [0044] A la même figure 3, on voit la fissure 17b après retrait du clou 15 lorsque les deux lèvres de la fissure dans le matériau 30 du flanc 3 et les autres couches de matériaux sont très proches. En pareil cas, les mêmes efforts de compression 15 hydrostatique assurent la fermeture des lèvres de la fissure 17b dans la couche auto-obturante et ainsi l'étanchéité de cette fissure 17b. [0045] Il est à noter que lorsque le clou reste en place, la couche étanche 10 permet de limiter très fortement le débit de fuite à travers la fissure 17a. En revanche, lors du retrait du clou, cette couche étanche est absolument incapable d'obturer la fissure 17b et 20 la mise à plat est souvent pratiquement instantanée. [0046] La figure 4 présente le cas où, après le retrait de l'objet perforant, les lèvres de la fissure créée dans la structure du flanc 3 du bandage pneumatique sont écartées notablement et laissent un véritable trou de dimension finie. Un tel trou peut couramment atteindre plusieurs mm de diamètre. Dans ce cas, le moteur de l'obturation 25 d'une telle fissure 17b est toujours la pression hydrostatique engendrée dans la couche auto-obturante par la pression de gonflage Pg. Ces efforts entraînent un déplacement dans la fissure pour la combler du matériau de la couche auto-obturante proche de la fissure. Il en résulte une excellente obturation de la fissure. P10-2129 2932713 - 10 - [0047] Ce déplacement est d'autant plus aisé que le module dynamique du matériau de la couche auto-obturante est plus faible. Ces déplacements demandent aussi aux matériaux de la couche auto-obturante un allongement rupture élevé associé à une contrainte rupture élevée pour pouvoir combler les fissures sans se rompre. Un 5 allongement rupture supérieur à 500 % et préférentiellement supérieur à 800 % associé à une contrainte rupture supérieure à 0,2 MPa sont satisfaisants. [0048] Les couches auto-obturantes décrites ont un comportement mécanique très proche d'un matériau élastique. Ce comportement leur donne un avantage substantiel vis-à-vis des couches auto-obturantes usuelles dont le comportement mécanique est 10 beaucoup plus visqueux. Cet avantage est mis en évidence lors du retrait des objets perforants, notamment lorsque cet objet perforant est resté en place quelques heures voire quelques jours et plus. Dans un tel cas, le matériau de la couche auto-obturante usuelle a eu largement le temps de se relaxer complètement tout autour de l'objet perforant et sa viscosité s'oppose aux efforts de compression hydrostatique qui tendent 15 à faire fluer le matériau dans la fissure créée par le retrait. Il peut en résulter, notamment si son collant à l'objet perforant a diminué, un défaut d'étanchéité pendant un temps plus ou moins long. Ce défaut d'étanchéité est très facilement audible lors du retrait de l'objet perforant. [0049] En revanche les couches auto-obturantes conforme à l'invention ont un 20 comportement pratiquement purement élastique et lors du retrait, sous l'action des efforts de compression hydrostatique, leur réponse est quasiment instantanée. On n'observe plus ce défaut d'étanchéité. [0050] Les figures 5 et 6 illustrent de façon très schématique les mécanismes d'obturation des couche et stratifié auto-obturants conformes à l'invention après le 25 retrait d'un objet perforant. Ces deux figures présentent à nouveau une portion agrandie d'une portion S d'un flanc 3 d'un bandage pneumatique similaire à celui de la figure 1. [0051] La figure 5 illustre le mécanisme de formation d'un bouchon 34 lors du retrait d'un objet perforant en l'absence de film thermoplastique extensible. La fissure 32 est d'une taille telle que le matériau de la couche auto-obturante 1l, poussé par la pression P10-2129 2932713 -11- de gonflage Pg, traverse toute la paroi du flanc 3 pour former une saillie ou bouchon à l'extérieur. Ce bouchon obture usuellement de façon satisfaisante la fuite mais il est très exposé à l'extérieur du bandage pneumatique et son arrachement est susceptible d'entraîner une mise à plat progressive ou instantanée du bandage pneumatique. Une 5 autre conséquence de la formation d'un bouchon est de diminuer la quantité de matériau de la couche auto-obturante à l'intérieur du bandage pneumatique, cela nuit à l'efficacité de cette couche. [0052] La figure 6 illustre le cas où un film thermoplastique extensible 27 est placé à la surface extérieure de la couche auto-obturante 26 pour former un stratifié auto-obturant 10 selon l'invention. Dans ce cas, la présence du film thermoplastique 27 renforce mécaniquement la couche auto-obturante et favorise le confinement du matériau auto-obturant à l'intérieur de la paroi 3 de la portion S du bandage pneumatique. La fissure 36 n'est pas traversée complètement par le matériau de la couche auto-obturante 26 et il n'y a pas de formation d'un bouchon à l'extérieur. Selon les applications, les types de 15 films thermoplastique extensibles peuvent varier et notamment leurs épaisseurs. Il est à noter que le film thermoplastique est de préférence extensible ou étirable avec une très faible épaisseur donc une rigidité en extension elle aussi très faible. C'est ce qui permet leur remarquable succès dans toutes leurs applications domestiques. Cette très faible rigidité en extension leur permet d'envelopper l'objet perforant sans diminuer 20 l'efficacité de la couche auto-obturante et de s'allonger fortement sans retrait. En conséquence, lors de l'expulsion de l'objet perforant, le film thermoplastique extensible 27 a tendance à venir à l'intérieur de la fissure 36 et ainsi à renforcer mécaniquement de façon substantielle le matériau de la couche auto-obturante 26. On voit cette pénétration de façon schématique dans la zone 38. On observe ainsi une véritable synergie entre les 25 deux composants du stratifié selon l'invention. [0053] Le film thermoplastique a aussi l'avantage de protéger la surface extérieure des poussières. Dans le cas des bandage pneumatiques pour cycle, ce film permet de plier le bandage pneumatique de façon usuelle sans aucun problème. 2932713 - 12 - [0054] Les élastomères thermoplastiques styréniques (en abrégé �TPS �) sont des élastomères thermoplastiques se présentant sous la forme de copolymères blocs à base de styrène. [0055] De structure intermédiaire entre polymères thermoplastiques et élastomères, ils 5 sont constitués de manière connue de séquences rigides polystyrène reliées par des séquences souples élastomère, par exemple polybutadiène, polyisoprène ou poly(éthylène/butylène). Ce sont souvent des élastomères triblocs avec deux segments rigides reliés par un segment souple. Les segments rigides et souples peuvent être disposés linéairement, en étoile ou branchés. Ces élastomères TPS peuvent être aussi 10 des élastomères diblocs avec un seul segment rigide relié à un segment souple. Typiquement, chacun de ces segments ou blocs contient au minimum plus de 5, généralement plus de 10 unités de base (par exemple unités styrène et unités isoprène pour un copolymère blocs styrène/ isoprène/ styrène). [0056] De préférence, la couche auto-obturante utilisée comprend au moins un 15 élastomère TPS choisi préférentiellement dans le groupe constitué par les copolymères blocs styrène/ butadiène/ styrène (SBS), styrène/ isoprène/ styrène (SIS), styrène/ isoprène/ butadiène/ styrène (SIBS), styrène/ éthylène/ butylène/ styrène (SEBS), styrène/ éthylène/ propylène/ styrène (SEPS), styrène/ éthylène/ éthylène/ propylène/ styrène (SEEPS) et les mélanges de ces copolymères. 20 [0057] Plus préférentiellement, la couche auto-obturante comprend au moins un élastomère TPS saturé et un élastomère TPS insaturé. [0058] Selon un mode de réalisation particulièrement préférentiel, la couche auto-obturante comprend : - au moins 30 pce (c'est-à-dire de 30 pce à moins de 100 pce), préférentiellement au 25 moins 50 pce (c'est-à-dire de 50 pce à moins de 100 pce), d'un élastomère TPS saturé, ce dernier étant combiné à : - au plus 70 pce (c'est-à-dire de plus de 0 pce à 70 pce), préférentiellement au plus 50 pce (c'est-à-dire de plus de 0 pce à 50 pce) d'un élastomère TPS insaturé. P10-2129 2932713 - 13 - [0059] En d'autres termes, le taux d'élastomère TPS saturé est compris dans une domaine de 30 pce minimum à moins de 100 pce, et le taux d'élastomère TPS insaturé est compris dans un domaine de plus de 0 pce à 70 pce maximum. [0060] Dans la présente demande, on entend par définition et de manière bien connue : 5 - par élastomère TPS saturé, un élastomère TPS qui ne comporte aucune insaturation éthylénique (i.e., aucune double liaison carbone-carbone) ; - par élastomère TPS insaturé, un élastomère TPS qui est pourvu d'insaturations éthyléniques, c'est-à-dire comporte des doubles liaisons carbone-carbone (conjuguées ou non). 10 [0061] De préférence, l'élastomère TPS saturé est choisi dans le groupe constitué par les copolymères blocs styrène/ éthylène/ butylène (SEB), styrène/ éthylène/ propylène (SEP), styrène/ éthylène/ éthylène/ propylène (SEEP), styrène/ éthylène/ butylène/ styrène (SEBS), styrène/ éthylène/ propylène/ styrène (SEPS), styrène/ éthylène/ éthylène/ propylène/ styrène (SEEPS) et les mélanges de ces copolymères. 15 [0062] Plus préférentiellement, ledit élastomère est choisi dans le groupe constitué par les copolymères SEBS, les copolymères SEPS et les mélanges de ces copolymères. [0063] De préférence, l'élastomère TPS insaturé est choisi dans le groupe constitué par les copolymères blocs styrène/ butadiène (SB), styrène/ isoprène (SI), styrène/ butadiène/ butylène (SBB), styrène/ butadiène/ isoprène (SBI), styrène/ butadiène/ 20 styrène (SBS), styrène/ butadiène/ butylène/ styrène (SBBS), styrène/ isoprène/ styrène (SIS), styrène/ butadiène/ isoprène/ styrène (SBIS) et les mélanges de ces copolymères. Plus préférentiellement, cet élastomère TPS insaturé est un copolymère du type triblocs choisi dans le groupe constitué par les copolymères blocs styrène/ butadiène/ styrène (SBS), styrène/ butadiène/ butylène/ styrène (SBBS), styrène/ isoprène/ styrène (SIS), 25 styrène/ butadiène/ isoprène/ styrène (SBIS) et les mélanges de ces copolymères. [0064] Il doit être souligné que la présence de l'élastomère TPS insaturé dans la composition auto-obturante, aux taux préconisés ci-dessus, permet de faciliter l'adhésion P10-2129 2932713 - 14 - de cette dernière à une matrice de polymère au moins en partie insaturé, par exemple à une couche d'élastomère diénique telle que caoutchouc butyl. [0065] Pour une performance optimale en termes de propriétés auto-obturantes et propriétés adhésives, on préfère que le taux d'élastomère TPS saturé soit au moins égal à 5 60 pce, plus préférentiellement compris dans un domaine de 70 à 95 pce, et que le taux d'élastomère TPS insaturé soit au plus égal à 40 pce, de préférence compris dans un domaine de 5 à 30 pce. [0066] Selon un autre mode de réalisation préférentiel de l'invention, le taux de styrène, dans chaque élastomère TPS, saturé et insaturé, est compris entre 5 et 50%. En dessous 10 du minimum indiqué, le caractère thermoplastique de l'élastomère risque de diminuer de manière sensible tandis qu'au-dessus du maximum préconisé, l'élasticité de la composition peut être affectée. Pour ces raisons, le taux de styrène est plus préférentiellement compris entre 10 et 40%, en particulier entre 15 et 35%. [0067] On préfère que la température de transition vitreuse (Tg, mesurée par DSC 15 (Differential Scanning Calorimetry) selon ASTM D3418, 1999) de l'élastomère TPS soit inférieure à -20°C, plus préférentiellement inférieure à -40°C. [0068] Une valeur de Tg supérieure à ces minima, impliquant une Tg plus élevée de la composition auto-obturante elle-même, peut diminuer les performances de la composition auto-obturante lors d'une utilisation à très basse température ; pour une 20 telle utilisation, la Tg de l'élastomère TPS saturé est plus préférentiellement encore inférieure à -50°C. [0069] La masse moléculaire moyenne en nombre (notée Mn) de l'élastomère TPS est préférentiellement comprise entre 50 000 et 500 000 g/mol, plus préférentiellement comprise entre 75 000 et 450 000. En dessous des minima indiqués, la cohésion entre 25 les chaînes d'élastomère TPS, en raison de sa dilution (quantité d'agent d'extension), risque d'être affectée ; d'autre part, une augmentation de la température d'usage risque d'affecter les propriétés mécaniques, notamment les propriétés à la rupture, avec pour conséquence une performance diminuée "à chaud". Par ailleurs, une masse Mn trop élevée peut être pénalisante pour la souplesse de la composition, aux taux d'huile P10-2129 2932713 - 15 - d'extension préconisés. Ainsi, on a constaté qu'une valeur comprise dans un domaine de 250 000 à 400 000 était particulièrement bien adaptée, notamment à une utilisation de la composition auto-obturante dans un bandage pneumatique. [0070] La masse moléculaire moyenne en nombre (Mn) de l'élastomère TPS est 5 déterminée de manière connue, par chromatographie d'exclusion stérique (SEC). L'échantillon est préalablement solubilisé dans du tétrahydrofuranne à une concentration d'environ 1 g/1; puis la solution est filtrée sur filtre de porosité 0,45 �m avant injection. L'appareillage utilisé est une chaîne chromatographique "WATERS alliance". Le solvant d'élution est le tétrahydrofuranne, le débit de 0,7 ml/min, la 10 température du système de 35°C et la durée d'analyse de 90 min. On utilise un jeu de quatre colonnes WATERS en série, de dénominations commerciales "STYRAGEL" ("HMW7", "HMW6E" et deux "HT6E"). Le volume injecté de la solution de l'échantillon de polymère est de 100 �l. Le détecteur est un réfractomètre différentiel "WATERS 2410" et son logiciel associé d'exploitation des données 15 chromatographiques est le système "WATERS MILLENIUM". Les masses molaires moyennes calculées sont relatives à une courbe d'étalonnage réalisée avec des étalons de polystyrène. [0071] L'élastomère TPS ou les deux élastomères TPS saturé et insaturé peuvent constituer la totalité de la matrice élastomère ou la majorité pondérale (de préférence 20 pour plus de 50 %, plus préférentiellement pour plus de 70%) de cette dernière lorsqu'elle comporte un ou plusieurs autre(s) élastomère(s), thermoplastiques ou non, par exemple du type diéniques. [0072] Selon un mode de réalisation préférentiel, l'élastomère TPS ou les deux élastomères TPS saturé et insaturé sont les seuls élastomères, et les seuls élastomères 25 thermoplastiques présents dans la composition auto-obturante. [0073] Pour obtenir des modules dynamiques conformes à l'invention, les couches auto-obturantes comportent préférentiellement des huiles d'extension (ou huiles plastifiantes), utilisées à un taux très élevé, supérieur à 200 pce (soit supérieur à 200 parties en poids pour cent parties d'élastomère). P10-2129 2932713 -16- [0074] On peut utiliser toute huile d'extension, de préférence à caractère faiblement polaire, apte à étendre, plastifier des élastomères, notamment thermoplastiques. [0075] A température ambiante (23°C), ces huiles, plus ou moins visqueuses, sont des liquides (c'est-à-dire, pour rappel, des substances ayant la capacité de prendre à terme la 5 forme de leur contenant), par opposition notamment à des résines, en particulier tackifiantes, qui sont par nature solides. [0076] De préférence, l'huile d'extension choisie dans le groupe constitué par les huiles polyoléfiniques (c'est-à-dire issues de la polymérisation d'oléfines, monooléfines ou dioléfines), les huiles paraffiniques, les huiles naphténiques (à basse ou haute viscosité), 10 les huiles aromatiques, les huiles minérales, et les mélanges de ces huiles. [0077] Plus préférentiellement, on utilise une huile polyisobutène, notamment polyisobutylène (PIB), une huile paraffinique ou un mélange de ces huiles. [0078] A titre d'exemples, des huiles polyisobutylène sont commercialisées notamment par la société Univar sous la dénomination "Dynapak Poly" (e.g. "Dynapak Poly 190"), 15 par BASF sous les dénominations "Glissopal" (e.g. "Glissopal 1000") ou "Oppanol" (e.g. "Oppanol B12") ; des huiles paraffiniques sont commercialisées par exemple par Exxon sous la dénomination "Telura 618" ou par Repsol sous la dénomination "Extensol 5l". [0079] La masse moléculaire moyenne en nombre (Mn) de l'huile d'extension est 20 préférentiellement comprise entre 200 et 30 000 g/mol, plus préférentiellement encore comprise entre 300 et 10 000 g/mol. [0080] Pour des masses Mn trop basses, il existe un risque de migration de l'huile à l'extérieur de la composition auto-obturante, tandis que des masses trop élevées peuvent entraîner une rigidification excessive de cette composition. Une masse Mn comprise 25 entre 400 et 3000 g/mol s'est avérée constituer un excellent compromis pour les applications visées, en particulier pour une utilisation dans un bandage pneumatique. [0081] La masse moléculaire moyenne en nombre (Mn) de l'huile d'extension est déterminée par SEC, l'échantillon étant préalablement solubilisé dans du P10-2129 2932713 - 17 - tétrahydrofuranne à une concentration d'environ 1 g/1; puis la solution est filtrée sur filtre de porosité 0,451um avant injection. L'appareillage est la chaîne chromatographique "WATERS alliance". Le solvant d'élution est le tétrahydrofuranne, le débit de 1 ml/min, la température du système de 35°C et la durée d'analyse de 30 5 min. On utilise un jeu de deux colonnes "WATERS" de dénomination "STYRAGEL HT6E". Le volume injecté de la solution de l'échantillon de polymère est de 100 �l. Le détecteur est un réfractomètre différentiel "WATERS 2410" et son logiciel associé d'exploitation des données chromatographiques est le système "WATERS MILLENIUM". Les masses molaires moyennes calculées sont relatives à une courbe 10 d'étalonnage réalisée avec des étalons de polystyrène. [0082] L'homme du métier saura, à la lumière de la description et des exemples de réalisation qui suivent, ajuster la quantité d'huile d'extension en fonction des conditions particulières d'usage de la couche auto-obturante, notamment du type de bandage pneumatique dans lequel elle est destinée à être utilisée. 15 [0083] On préfère que le taux d'huile d'extension soit compris entre 500 et 900 pce. En dessous du minimum indiqué, la composition auto-obturante risque de présenter une rigidité trop forte pour certaines applications tandis qu'au-delà du maximum préconisé, on s'expose à un risque de cohésion insuffisante de la composition. [0084] Des élastomères TPS saturés tels que SEPS ou SEBS étendus avec de forts taux 20 d'huiles sont bien connus et sont disponibles commercialement. A titre d'exemples, on peut citer les produits commercialisés par la société Vita Thermoplastic Elastomers ou VTC (� VTC TPE group �), sous la dénomination � Dryflex � (e.g. � Dryflex 967100 �) ou �Mediprene � (e.g. � Mediprene 500 000M �) et ceux vendus par Multibase sous dénomination � Multiflex � (e.g. � Multiflex G00 �). 25 [0085] Ces produits, développés notamment pour des applications médicales, pharmaceutiques ou cosmétiques, peuvent être mis en oeuvre de façon classique pour des TPE, par extrusion ou moulage, par exemple à partir d'une matière première disponible sous la forme de billes ou de granulés. Bien entendu, les élastomères TPS saturés sont également disponibles sous forme non étendue. A titre d'exemples, on peut P10-2129 2932713 - 18 - citer les élastomères de type SEBS ou SEPS commercialisés par la société Kraton sous la dénomination "Kraton G" (e.g. produits G1650, G1651, G1654, G1730) ou la société Kuraray sous la dénomination "Septon" (e.g. S2005, S2006, S8004, S8006). [0086] Des élastomères TPS insaturés tels que par exemple SBS, SIS ou SBBS, sont 5 également bien connus et disponibles commercialement, par exemple auprès de la société Kraton sous la dénomination "Kraton D" (e.g., produits D1161, D1118, D1116, D1163 pour des exemples d'élastomères SIS et SBS), auprès de la société Dynasol sous la dénomination "Calprene" (e.g., produits C405, C411, C412 pour des exemples d'élastomères SBS) ou encore auprès de la société Asahi sous la dénomination "Tuftec" 10 (e.g., produit P1500 pour un exemple d'élastomère SBBS). [0087] Le procédé d'application d'une couche auto-obturante selon l'invention sur la paroi intérieure d'un bandage pneumatique pour cycle est maintenant décrit en liaison avec les figures 7 à 15. Comme souligné dans le brevet cité US 4,424,295, il est très difficile de déposer après vulcanisation une couche de produit auto-obturant à l'intérieur 15 d'un bandage pneumatique pour cycle en raison de la très grande souplesse de ce type de bandage pneumatique. Le procédé décrit permet de réaliser aisément une telle application. [0088] La figure 7 illustre la première étape du procédé d'application selon l'invention d'une couche auto-obturante sur un bandage pneumatique pour cycle. Ce bandage 20 pneumatique 20 comprend notamment deux flancs 21, une chape 24 et présente une paroi intérieure 28 et une paroi extérieure 29. La première étape consiste à retourner ce pneu de telle sorte que la paroi intérieure 28 se retrouve à l'extérieur du bandage pneumatique et que la paroi extérieure 29 à l'intérieur. Le retournement peut s'effectuer dans le sens indiqué par les flèches de la figure 7. 25 [0089] Ce retournement est très facile pour un bandage pneumatique pour cycle en raison de la très grande souplesse en flexion des tringles qui peuvent aisément être pliées sans entraîner de déformation permanente. Ce retournement peut être fait manuellement. [0090] La figure 8 présente le bandage pneumatique 20 retourné. P10-2129 2932713 - 19 - [0091] On place ensuite le bandage pneumatique 20 retourné sur un tambour de gonflage 50 schématiquement illustré (figure 9) et comportant deux flasques 51 et 52 adaptés pour recevoir les bourrelets 23 du bandage pneumatique et une membrane 53 destinée à assurer l'étanchéité de la cavité 54 formée par le tambour, les flasques et la 5 membrane. [0092] On gonfle ensuite la cavité 54 tout en rapprochant les deux flasques 51 et 52 l'un vers l'autre tel qu'illustré à la figure 10. La pression intérieure Pc de la cavité 54 plaque la membrane 53 contre la paroi extérieure 29 du bandage pneumatique. Les deux flèches de la figure 10 montrent la direction du mouvement de rapprochement des deux flasques 10 51, 52. [0093] A la figure 1l, le mouvement de rapprochement des deux flasques 51 et 52 est achevé et la pression intérieure dans la cavité 54 est portée à une valeur Pf. Cette pression Pf est comprise entre 0,5 et 3 fois la pression nominale de gonflage du bandage pneumatique Pg. De préférence cette pression est fortement supérieure à la pression 15 nominale de gonflage du bandage pneumatique 20 pour amener l'armature de carcasse du bandage pneumatique 20 à un état d'extension supérieur à celui normalement subi en service par le bandage pneumatique. [0094] Cette pression de gonflage Pf a aussi l'avantage de donner au bandage pneumatique 20 ainsi monté à l'envers une rigidité d'ensemble tout à fait suffisante 20 pour pouvoir appliquer sur la paroi intérieure 28 le stratifié auto-obturant 25. [0095] Juste avant la pose du stratifié 25, on réalise un nettoyage du bandage pneumatique. Ce nettoyage est de préférence réalisé avec de l'alcool appliqué sur la paroi avec un chiffon ou par brossage. [0096] Après le nettoyage, comme l'illustre la figure 12, on applique, par exemple par 25 badigeonnage une dissolution auto-vulcanisante sur au moins l'une des deux surfaces de la paroi 28 du bandage pneumatique et du stratifié auto-obturant 25 destinées à être mise en contact. On peux aussi déposer la dissolution auto-vulcanisante sur ces deux parois avant leur assemblage. P10-2129 2932713 - 20 - [0097] On laisse sécher la dissolution, puis on dépose le stratifié 25 déposé sur la paroi intérieure 28 tel qu'illustré à la figure 13. Ce stratifié peut avoir été réalisé antérieurement par extrusion d'un skim aux largeur et épaisseur voulues et dépôt sur un film de protection ou intercalaire anti-collant, par exemple un papier siliconé ou 5 sulfurisé, et enroulement en bobines. Lors de l'application sur le bandage pneumatique, on enroule une couche du skim autour du bandage pneumatique en décollant lors de l'application le skim du film siliconé de protection et en mettant en rotation le bandage pneumatique. On effectue ensuite l'application du film thermoplastique 27. [0098] De préférence, le film thermoplastique 27 est appliqué sur la paroi libre du skim 10 avant enroulement de sorte qu'on enroule une bobine de stratifié prêt à l'application sur le bandage pneumatique 20 et cette application s'effectue en une seule opération. [0099] On peut aussi appliquer la couche auto-obturante par enroulement d'une bandelette d'épaisseur et de largeur inférieures aux dimensions voulues. [0100] Après la pose du stratifié 25, on remet le bandage pneumatique à l'endroit par un 15 second retournement tel qu'illustré à la figure 14. On obtient alors le bandage pneumatique illustré à la figure 15. [0101] Il est à noter que la couche auto-obturante 26 du stratifié 25, posée sans contraintes particulières sur la paroi intérieure 28 du bandage pneumatique retourné, gonflé à Pf, se retrouve après le retournement dans un état de compression lié à la 20 reprise de la forme normale du bandage pneumatique 20 et au dégonflement de la cavité 54. Cet état de compression doit se maintenir lorsque le bandage pneumatique 20 est gonflé à sa pression nominale de gonflage puisque l'application a eu lieu avec une pression dans la cavité 54 supérieure à cette pression nominale de gonflage Pg. Cet état de compression est très favorable à l'efficacité de la couche auto-obturante 26 et du 25 stratifié auto-obturant 25. Lorsque la pression nominale de gonflage Pg est de 2 bars, la pression appliquée peut atteindre 6, voire 8 bars. [0102] Un exemple de réalisation de l'invention a été effectué pour des bandage pneumatiques pour cycle de dimension 52-559. Sur la paroi intérieure de ces bandage pneumatiques a été déposé une couche de 1 mm d'épaisseur du matériau auto-obturant P10-2129 2932713 - 21 - constitué par une matrice élastomère de SEBS (15 % du produit Kraton G1654) et d'une huile de polyisobutylène (PIB) de Mn=1000 (85% de Dynapak 190). Un film étirable de polyéthylène de 35 �m d'épaisseur a aussi été appliqué. Le poids du stratifié est de l'ordre de 100 g. La dureté shore 0 de ce matériau est de l'ordre de 8. Son module 5 dynamique G* est inférieur à 10 000 Pa à 60°C. [0103] Ces bandage pneumatiques ont été perforés avec des clous de 1,8 mm de diamètre, d'autres pointes diverses et des objets provoquant des blessures (exemple des mèches de perceuse de 2 mm de diamètre). On a réalisé le suivi de la pression pendant 5 jours. Nous avons constaté une fuite nulle pour 3 perforations avec les clous de 1,8 mm to (c'est-à-dire, une baisse de pression équivalente à celle du bandage pneumatique avant perforation). Les fuites produites pour les autres objets sont faibles et compatibles avec une utilisation de type vélo ou cycle. [0104] On entend dans la présente demande par � dissolution � une composition liquide (à 23°C) de polymère dissous dans un solvant. 15 [0105] Le polymère est de préférence un élastomère diénique, tel du caoutchouc naturel, du SBR, du butyl ou du polybutadiène, dissous dans un solvant tel du cyclohexane ou naphta aliphatique léger ou acétate d'éthyle... [0106] Les dissolutions auto-vulcanisantes (� liquid vulcanizing fluids �) sont bien connues et utilisées depuis plusieurs dizaines d'années pour la réparation d'objets en 20 caoutchouc. Voir, à titre d'exemple le document FR 594224 de 1925. Elles comportent usuellement des agents de vulcanisation aptes à provoquer une réticulation à froid tels des ultra-accélérateurs, à l'exception de soufre pour ne pas avoir de réticulation prématurée. Elles peuvent aussi comporter divers additifs, comme des antioxydants. La réticulation utilise le soufre présent dans les pièces à assembler ou à réparer. On peut 25 citer les dissolutions Opale + et Topaze de la société Schrader ou Tech Vulcanizing Fluid de la société Tech International. [0107] Pour déterminer l'influence des conditions d'application de la couche auto-obturante sur l'adhésion à la paroi du bandage pneumatique, des éprouvettes spécifiques de pelage ont été réalisées et testées. P10-2129 - 22 - [0108] La réalisation des éprouvettes est faite en trois étapes : - réalisation d'un support constitué d'un tissu et de deux skims de matériau SEBS non étendu (Septon 58004) de 1,6 mm d'épaisseur chacun ; assemblage sous faible pression à 180°C pendant 5 mn ; - assemblage du support précédent à une couche auto-obturante de 1 mm d'épaisseur (couche de très faible dureté Shore, de l'ordre de 10 à 20 Shore 00) ; - réalisation d'un assemblage de gomme intérieure de 1,5 mm d'épaisseur à une nappe de renforts vulcanisés ensemble 10 mn à 80°C ; et - réalisation de l'éprouvette complète par assemblage sous faible pression des deux demi-éprouvettes précédentes pendant quatre heures à température ambiante (23 °C) ; cet assemblage est réalisé avec et sans (témoin) dissolutions pour tester leur efficacité. [0109] La tenue de l'interface entre les deux demi éprouvettes précédentes est appréciée par un test de pelage à 180 degrés des éprouvettes complètes. [0110] Le tableau suivant présente les divers assemblages testés : Composant Témoin El E2 E3 E4 G1654 (SEBS) 100 100 100 100 50 D1118 (SBS) - 50 Dynapak 190 567 567 567 567 400 (polyisobutylène) Topaze - oui Tech 760 - oui Opale + - oui oui [0111] Le tableau 2 donne les résultats de pelage obtenus : 2932713 -23- Composant Témoin El E2 E3 E4 force de pelage 100 1250 990 890 2260 [0112] L'ajout d'une dissolution auto-vulcanisante entraîne une augmentation très marquée de la résistance au pelage de l'assemblage puisque selon la nature de la dissolution, on obtient une force de pelage de 9 à 12 fois supérieure. [0113] Le meilleur résultat est obtenu avec l'incorporation dans la matrice de la couche 5 auto-obturante d'un élastomère thermoplastique insaturé, ici un SBS (E4). [0114] Un procédé d'application à froid d'une couche auto-obturante à base de TPS très fortement étendu est ainsi réalisable en raison du tack très fort de ce matériau. Si, pour certaines applications, cette adhésion se révèle pas suffisante, l'application d'une dissolution, de préférence auto-vulcanisante et couplée ou non à une couche auto- Io obturante comportant une partie de TPS insaturé permet de renforcer très fortement cette adhésion. [0115] L'invention n'est pas limitée aux exemples décrits et représentés et diverses modifications peuvent y être apportées sans sortir de son cadre défini par les revendications annexées. 30 REVENDICATIONS1. Procédé d'application d'une couche de matériau auto-obturant sur la paroi intérieure d'un objet pneumatique, la couche de matériau auto-obturant comportant au moins (pce signifiant parties en poids pour cent parties d'élastomère) un élastomère thermoplastique styrénique (dit �TPS �) et plus de 200 pce d'une huile d'extension dudit élastomère, dans lequel : - on nettoie la paroi intérieure de l'objet pneumatique destinée à être revêtue ; - on applique une couche d'une composition liquide de polymère (ou � dissolution �) sur au moins l'une des deux parois de la composition auto-obturante et de l'objet pneumatique à mettre en contact ; - on laisse sécher ladite couche ; - on met en place la couche de matériau auto-obturant sur la paroi intérieure ainsi revêtue de l'objet pneumatique. 2. Procédé selon la revendication 1, dans lequel on nettoie la paroi intérieure de l'objet pneumatique avec de l'éthanol par chiffonnage et/ou brossage. 3. Procédé selon l'une quelconque des revendications 1 et 2, dans lequel le polymère de la dissolution est un élastomère diénique. 4. Procédé selon la revendication 3, dans lequel la composition liquide d'élastomère diénique comprend au moins un ultra-accélérateur de vulcanisation. 5. Procédé selon l'une quelconque des revendications précédentes, dans lequel la 25 couche de matériau auto-obturant comporte au moins 30 pce d'un élastomère thermoplastique styrénique saturé et au plus 70 pce d'un élastomère TPS insaturé. 6. Procédé selon la revendication 5, dans lequel le taux d'élastomère TPS saturé est d'au moins 50 pce et le taux d'élastomère TPS insaturé est d'au plus 50 pce. P10-2129 2932713 - 25 - 7. Procédé selon l'une des revendications 5 et 6, dans lequel l'élastomère TPS saturé est choisi dans le groupe constitué par les copolymères styrène/ éthylène/ butylène (SEB), styrène/ éthylène/ propylène (SEP), styrène/ éthylène/ éthylène/ propylène (SEEP), styrène/ éthylène/ butylène/ styrène (SEBS), styrène/ éthylène/ propylène/ 5 styrène (SEPS), styrène/ éthylène/ éthylène/ propylène/ styrène (SEEPS) et les mélanges de ces copolymères. 8. Procédé selon la revendication 7, dans lequel, dans laquelle l'élastomère TPS saturé est choisi dans le groupe constitué par les copolymères SEBS, les copolymères SEPS et 10 les mélanges de ces copolymères. 9. Procédé selon l'une des revendications 5 à 8, dans lequel l'élastomère TPS insaturé est choisi dans le groupe constitué par les copolymères blocs styrène/ butadiène (SB), styrène/ isoprène (SI), styrène/ butadiène/ butylène (SBB), styrène/ butadiène/ isoprène 15 (SBI), styrène/ butadiène/ styrène (SBS), styrène/ butadiène/ butylène/ styrène (SBBS), styrène/ isoprène/ styrène (SIS), styrène/ butadiène/ isoprène/ styrène (SBIS) et les mélanges de ces copolymères. 10. Procédé selon la revendication 9, dans lequel l'élastomère TPS insaturé est un copolymère du type triblocs choisi dans le groupe constitué par les copolymères blocs styrène/ butadiène/ styrène (SBS), styrène/ butadiène/ butylène/ styrène (SBBS), styrène/ isoprène/ styrène (SIS), styrène/ butadiène/ isoprène/ styrène (SBIS) et les mélanges de ces copolymères. 11. Procédé selon l'une des revendications 5 à 10, dans lequel le taux d'élastomère TPS saturé est au moins égal à 60 pce, de préférence compris dans un domaine de 70 à 95 pce, et le taux d'élastomère TPS insaturé est au plus égal à 40 pce, de préférence compris dans un domaine de 5 à 30 pce. 12. Procédé selon l'une des revendications 1 à 11, dans lequel l'huile d'extension est choisie dans le groupe constitué par les huiles polyoléfiniques, les huiles paraffiniques, P10-2129 10 25 2932713 - 26 - les huiles naphténiques, les huiles aromatiques, les huiles minérales, et les mélanges de ces huiles. 13. Procédé selon la revendication 12, dans lequel l'huile d'extension est choisie dans le 5 groupe constitué par les polybutènes, les huiles paraffiniques et les mélanges de ces huiles. 14. Procédé selon la revendication 13, dans lequel l'huile d'extension est une huile polyisobutylène. 15. Procédé selon l'une des revendications 1 à 14, dans lequel le taux d'huile d'extension est compris entre 200 et 900 pce. 16. Procédé selon l'une quelconque des revendications précédentes, dans lequel, la 15 couche auto-obturante ayant une face d'application et une face extérieure, chacune desdites deux faces étant protégée par un intercalaire anti-collant, on retire l'intercalaire anti-collant disposé sur la face d'application avant de mettre en place la couche auto-obturante sur la paroi intérieure de l'objet pneumatique. 20 17. Procédé selon l'une quelconque des revendications précédentes, dans lequel l'objet pneumatique est un bandage pneumatique. 18. Procédé selon la revendication 17, dans lequel le bandage pneumatique est un bandage pneumatique pour cycles. 19. Utilisation d'une couche auto-obturante et d'un récipient de dissolution pour mettre en oeuvre le procédé selon l'une quelconque des revendications 1 à 18. 20. Utilisation selon la revendication 19, dans laquelle la couche auto-obturante est un 30 enroulement constitué par une couche auto-obturante prise en sandwich entre deux intercalaires anti-collants. P10-2129